(11) JP 2017-66267 A 2017.4.6  コア粒⼦として、球状シリコーン樹脂粒⼦（平均粒径２．５μｍ）を⽤いて、コアシェ ル粒⼦（球状シリコーン樹脂粒⼦を銀層で被覆した粒⼦）を作製した。コア粒⼦１１．０ ｇを、無⽔クロム酸を４００ｇ／Ｌ、硫酸を４００ｇ／Ｌの濃度で含む⽔溶液１Ｌ中にて ３０分撹拌した。その後、コア粒⼦を濾別して⽔洗した。この処理によってコア粒⼦の親 ⽔化を⾏った。この親⽔化処理したコア粒⼦１１．０ｇについて実施例１と同様の条件で 前処理と無電解銀めっきとを⾏って、表１に⽰すコアシェル粒⼦を作製した。 （２）熱伝導性組成物の作製  熱伝導性フィラーとして、上記（１）で作製したコアシェル粒⼦１．６ｇと、シリコー ンオイル０．５７ｇとを混合し、泡とり錬太郎を⽤いて２０００ｒｐｍで５分撹拌して、 表２に⽰す熱伝導性組成物を作製した。得られた熱伝導性組成物の熱伝導度と熱抵抗を表 ２に⽰す。 ［実施例９］  実施例１で作製したコアシェル粒⼦３．０ｇと、シリコーンオイル（ＭＯＲＥＳＣＯ社 製、ＬＢ−１５）０．５４ｇとを混合し、泡とり錬太郎を⽤いて２０００ｒｐｍで５分撹 拌して、表２に⽰す熱伝導性組成物を作製した。得られた熱伝導性組成物の熱伝導度と熱 抵抗を表２に⽰す。 《前処理》  塩化パラジウム１００ｍｇ、塩化第⼀錫１０ｇ、及び濃塩酸１５０ｍＬを容量１Ｌのメ スフラスコを⽤いて⽔で１Ｌに希釈（メスアップ）し、４５℃に保温した。この⽔溶液に 、表１に⽰すコア粒⼦（球状アクリル樹脂粒⼦）５ｇを添加し、２時間撹拌した。その後 、コア粒⼦を濾別して⽔洗した。⽔洗後、さらにコア粒⼦を２５ｍｇ／Ｌ塩化パラジウム 溶液及び５％硫酸⽔溶液中に添加し、２時間撹拌した後、濾別して⽔洗した。以上により 前処理を⾏った。 《無電解ニッケルめっき》  コハク酸ナトリウム６０ｇ、次亜リン酸ナトリウム（還元剤）３００ｇ、及び⽔酸化ナ トリウム３０ｇを含む⽔溶液２Ｌを作製した。また硫酸ニッケル３００ｇ、２５％アンモ ニア⽔１００ｍＬを含む⽔溶液１０００ｍＬを作製した。  還元剤を含む⽔溶液中に、前処理済みのコア粒⼦を浸漬させ、８０℃に保った。その後 、⽔溶液を撹拌しながら、ニッケル源を含む⽔溶液を滴下し、１時間撹拌しながら反応さ せた。その後、⼤量のイオン交換⽔を投⼊し、反応を終了させた。こうして、コア粒⼦を ４２体積％のシェル（ニッケル層）で被覆してコアシェル粒⼦を作製した。その後、コア シェル粒⼦を⽔洗して乾燥した。以上により、表１に⽰すコアシェル粒⼦を得た。 （２）熱伝導性組成物の作製  熱伝導性フィラーとして、上記（１）で作製したコアシェル粒⼦２．４ｇと、シリコー ンオイル０．５７ｇとを混合し、泡とり錬太郎を⽤いて２０００ｒｐｍで５分撹拌して、 表２に⽰す熱伝導性組成物を作製した。得られた熱伝導性組成物の熱伝導度と熱抵抗を表 ２に⽰す。 ［実施例１１］ （１）コアシェル粒⼦の作製  下記の前処理と無電解銅めっきとを⾏って、コアシェル粒⼦（球状アクリル樹脂粒⼦を 銅層で被覆した粒⼦）を作製した。 ［実施例１０］ （１）コアシェル粒⼦（球状アクリル樹脂粒⼦をニッケル層で被覆した粒⼦）の作製  下記の前処理と無電解ニッケルめっきとを⾏って、コアシェル粒⼦を作製した。 【００６３】 【００６４】 【００６５】 【００６６】 【００６７】 【００６８】